(57)【特許請求の範囲】
【請求項１】
嵩密度が０．０５ｇ／ｃｍ３を超え０．５ｇ／ｃｍ３以下である、粉状液晶性樹脂を、（示差走査熱量計で測定される融点Ｔｍ２−６０）℃以上の金型温度でプレス成形する熱プレス工程を有する、プレス成形品の製造方法であって、前記嵩密度は、粉体流動性分析装置を用いて、直径５０ｍｍの筒状容器に容積８５ｍＬの粉状液晶性樹脂を充填してその重量を測定したのち、直径４８ｍｍのＶｅｎｔｅｄ  Ｐｉｓｔｏｎを用いて１５ＫＰａの圧力で圧縮し、圧縮後の容積で前記重量を除した値である、プレス成形品の製造方法。
【請求項２】
嵩密度が０．０５ｇ／ｃｍ３を超え０．５ｇ／ｃｍ３以下である、粉状液晶性樹脂を、ガラス転移点以下の温度でプレス成形する冷プレス工程と、前記冷プレス工程で得られた成形品を、前記粉状液晶性樹脂の（示差走査熱量計で測定される融点Ｔｍ２−６０）℃以上の金型温度でプレス成形する熱プレス工程と、を有する、プレス成形品の製造方法であって、前記嵩密度は、粉体流動性分析装置を用いて、直径５０ｍｍの筒状容器に容積８５ｍＬの粉状液晶性樹脂を充填してその重量を測定したのち、直径４８ｍｍのＶｅｎｔｅｄ  Ｐｉｓｔｏｎを用いて１５ＫＰａの圧力で圧縮し、圧縮後の容積で前記重量を除した値である、プレス成形品の製造方法。
【発明の詳細な説明】
【技術分野】
【０００１】
本発明は、プレス成形品用粉状液晶性樹脂、プレス成形品及びその製造方法に関する。
【背景技術】
【０００２】
液晶性ポリエステル樹脂に代表される液晶性樹脂は、高流動性、低バリ性、耐リフロー性等に優れるため、種々の分野で広く用いられている。一方、液晶性樹脂は、成形冷却時に樹脂の流動方向に配向する性質（配向性）を有しているため、得られる成形品は樹脂の流動方向とその直角方向とで物性が異なる異方性を有している場合がある。そのため、従来、液晶性樹脂の成形品についての研究は、寸法精度の向上等、異方性を打ち消すための技術に関するものが多い。特許文献１には、二種類の液晶樹脂をそれぞれ粉砕して所定の平均粒径の範囲とした後混合し、その後所定の温度で熱プレス成形する液晶樹脂シートの製造方法が記載されている。この方法によれば、シートの厚みを容易に調整することができるとされている。特許文献２には、液晶ポリエステルからなる不定形粒子を高速気流中衝撃法で球形化する改質液晶ポリエステル粒子の製造方法が記載されている。この方法によれば、熱プレス成形によって大型の成形板を得た場合、厚み精度が極めて良好な成形板を得ることができるとされている。熱プレス成形は、樹脂粉体を樹脂が溶融する温度で加熱プレス成形する成形方法であり、樹脂が流動する高温で溶融させる射出成形と比べると液晶性樹脂の配向性を小さく抑えることができる。しかし、得られる成形品の機械強度を向上させるために高圧でプレス成形する必要がある。高圧でプレス成形すると、バリが発生するだけでなく、バリの発生に伴う樹脂の流動によって配向が生じてしまう場合がある。その場合は成形品の異方性が十分に打ち消されずに強度が低下してしまうことがある。
【先行技術文献】
【特許文献】
【０００３】
【特許文献１】特開２００８−３０３９７号公報
【特許文献２】特開２０１０−３１１０４号公報
【発明の概要】
【発明が解決しようとする課題】
【０００４】
本発明は、高機械強度のプレス成形品を製造可能な粉状液晶性樹脂、並びにそれを用いたプレス成形品及びその製造方法を提供することを課題とする。
【課題を解決するための手段】
【０００５】
従来、粉状樹脂を用いてなる成形品の機械強度を高めるためには、球状の微粒子のように嵩密度が高い粒子を用いることが好ましいとされていた。しかしながら、本発明者は、粉状液晶性樹脂を用いたプレス成形品の機械強度を向上させるための研究の過程で、驚くべきことに、球状の微粒子のように嵩密度が高い粒子ではなく、フィブリル状の微粒子のように嵩密度が低い微粒子からなる粉状液晶性樹脂を用いてなるプレス成形品の方が、高い機械強度を実現できることを見出した。さらに研究を進め、所定の嵩密度を有する粉状液晶性樹脂を用いることで、より高い機械強度を有する成形品を得ることができるとの知見を得て、本発明を完成させるに至った。すなわち、本発明は、以下に関するものである。
［１］嵩密度が０．０５ｇ／ｃｍ３を超え０．５ｇ／ｃｍ３以下である、プレス成形品用粉状液晶性樹脂。
［２］ＪＩＳ  Ｚ８８２５：２０１３に定義される粒子径分布の幅が３．０以上１２以下である、［１］に記載の粉状液晶性樹脂。
［３］平均粒径が１０μｍ以上３００μｍ以下である、［１］又は［２］に記載の粉状液晶性樹脂。
［４］結晶化度が２０％以上７０％以下である、［１］から［３］のいずれかに記載の粉状液晶性樹脂。
［５］示差走査熱量計で測定される融点Ｔｍ２と融点Ｔｍ１のオンセット温度との差ΔＴｍ（Ｔｍ２−Ｔｍ１オンセット温度）が３０℃以上９０℃以下である、［１］から［４］のいずれかに記載の粉状液晶性樹脂。
［６］示差走査熱量計で測定される融点Ｔｍ２が２５０℃以上４００℃以下である、［１］から［５］のいずれかに記載の粉状液晶性樹脂。
［７］示差走査熱量計で測定される融点Ｔｍ２よりも１０〜３０℃高いシリンダー温度及びせん断速度１００ｓｅｃ−１で測定した溶融粘度が、１０Ｐａ・ｓ以上１０００Ｐａ・ｓ以下である、［１］から［６］のいずれかに記載の粉状液晶性樹脂。
［８］最大粒径と平均粒径との比（最大粒径／平均粒径）が５以下である、［１］から［７］のいずれかに記載の粉状液晶性樹脂。
［９］［１］から［８］のいずれかに記載の粉状液晶性樹脂のプレス成形品。
［１０］［１］から［８］のいずれかに記載の粉状液晶性樹脂を、（示差走査熱量計で測定される融点Ｔｍ２−６０）℃以上の温度でプレス成形する熱プレス工程を有する、プレス成形品の製造方法。
［１１］［１］から［８］のいずれかに記載の粉状液晶性樹脂をガラス転移点以下の温度でプレス成形する冷プレス工程と、前記冷プレス工程で得られた成形品を、前記粉状液晶性樹脂の（示差走査熱量計で測定される融点Ｔｍ２−６０）℃以上の温度でプレス成形する熱プレス工程と、を備える、プレス成形品の製造方法。
【発明の効果】
【０００６】
本発明によれば、高機械強度のプレス成形品を製造可能な粉状液晶性樹脂、並びにそれを用いたプレス成形品及びその製造方法を提供することができる。
【発明を実施するための形態】
【０００７】
以下、本発明の一実施形態について詳細に説明する。本発明は、以下の実施形態に限定されるものではなく、本発明の効果を阻害しない範囲で適宜変更を加えて実施することができる。
【０００８】
［粉状液晶性樹脂］
本明細書において、「粉状」との用語は、０．１μｍ〜１０００μｍ程度の平均粒径を有する微粒子で構成されていることをいい、「平均粒径」とは、レーザー回折／散乱式粒度分布測定法による体積基準の算術平均粒子径を意味する。平均粒径は、例えば、株式会社堀場製作所製レーザー回折／散乱式粒度分布測定装置ＬＡ−９６０を用いて測定することができる。「液晶性」とは、光学異方性溶融相を形成し得る性質を有することをいう。異方性溶融相の性質は、直交偏光子を利用した慣用の偏光検査法により確認することができる。より具体的には、異方性溶融相の確認は、Ｌｅｉｔｚ偏光顕微鏡を使用し、Ｌｅｉｔｚホットステージに載せた溶融試料を窒素雰囲気下で４０倍の倍率で観察することにより実施できる。液晶性を有する樹脂は、直交偏光子の間で検査したときに、たとえ溶融静止状態であっても偏光は通常透過し、光学的に異方性を示す。
【０００９】
液晶性樹脂としては、液晶性ポリエステル及び液晶性ポリエステルアミドから選択される少なくとも１種を含むことが好ましい。液晶性ポリエステル及び液晶性ポリエステルアミドとしては、特に限定されないが、芳香族ポリエステル又は芳香族ポリエステルアミドであることが好ましく、全芳香族ポリエステル及び全芳香族ポリエステルアミドから選択される少なくとも一種の樹脂を含むことがより好ましい。また、芳香族ポリエステル又は芳香族ポリエステルアミドを同一分子鎖中に部分的に含むポリエステルを用いることもできる。
【００１０】
芳香族ポリエステル又は芳香族ポリエステルアミドとしては、特に好ましくは、芳香族ヒドロキシカルボン酸を構成成分として有する芳香族ポリエステル又は芳香族ポリエステルアミドである。
【００１１】
芳香族ポリエステル又は芳香族ポリエステルアミドとしては、より具体的には、
（１）主として芳香族ヒドロキシカルボン酸及びその誘導体の１種又は２種以上からなるポリエステル；
（２）主として
（ａ）芳香族ヒドロキシカルボン酸及びその誘導体の１種又は２種以上と、（ｂ）芳香族ジカルボン酸、脂環族ジカルボン酸、及びそれらの誘導体の１種又は２種以上とからなるポリエステル；
（３）主として（ａ）芳香族ヒドロキシカルボン酸及びその誘導体の１種又は２種以上と、（ｂ）芳香族ジカルボン酸、脂環族ジカルボン酸、及びそれらの誘導体の１種又は２種以上と、（ｃ）芳香族ジオール、脂環族ジオール、脂肪族ジオール、及びそれらの誘導体の１種又は２種以上、とからなるポリエステル；
（４）主として（ａ）芳香族ヒドロキシカルボン酸及びその誘導体の１種又は２種以上と、（ｂ）芳香族ヒドロキシアミン、芳香族ジアミン、及びそれらの誘導体の１種又は２種以上と、（ｃ）芳香族ジカルボン酸、脂環族ジカルボン酸、及びそれらの誘導体の１種又は２種以上、とからなるポリエステルアミド；
（５）主として（ａ）芳香族ヒドロキシカルボン酸及びその誘導体の１種又は２種以上と、（ｂ）芳香族ヒドロキシアミン、芳香族ジアミン、及びそれらの誘導体の１種又は２種以上と、（ｃ）芳香族ジカルボン酸、脂環族ジカルボン酸、及びそれらの誘導体の１種又は２種以上と、（ｄ）芳香族ジオール、脂環族ジオール、脂肪族ジオール、及びそれらの誘導体の１種又は２種以上、とからなるポリエステルアミド等、を挙げることができる。さらに上記の構成成分に必要に応じ分子量調整剤を併用してもよい。
【００１２】
液晶性ポリエステル及び液晶性ポリエステルアミドを構成する具体的化合物（モノマー）の好ましい具体例としては、ｐ−ヒドロキシ安息香酸、６−ヒドロキシ−２−ナフトエ酸等の芳香族ヒドロキシカルボン酸、２，６−ジヒドロキシナフタレン、１，４−ジヒドロキシナフタレン、４，４’−ジヒドロキシビフェニル、ハイドロキノン、レゾルシン、下記一般式（Ｉ）で表される化合物、及び下記一般式（ＩＩ）で表される化合物等の芳香族ジオール；テレフタル酸、イソフタル酸、４，４’−ジフェニルジカルボン酸、２，６−ナフタレンジカルボン酸、及び下記一般式（ＩＩＩ）で表される化合物等の芳香族ジカルボン酸；ｐ−アミノフェノール、ｐ−フェニレンジアミン等の芳香族アミン類が挙げられる。
【化１】
0006788150.tif 000002
（Ｘ：アルキレン（Ｃ１〜Ｃ４）、アルキリデン、−Ｏ−、−ＳＯ−、−ＳＯ２−、−Ｓ−、及び−ＣＯ−より選ばれる基である。）
【化２】
0006788150.tif 000003
【化３】
0006788150.tif 000004
（Ｙ：−（ＣＨ２）ｎ−（ｎ＝１〜４）及び−Ｏ（ＣＨ２）ｎＯ−（ｎ＝１〜４）より選ばれる基である。）
【００１３】
液晶性ポリエステル及び液晶性ポリエステルアミドの製造方法は、特に限定されず、上述したモノマー化合物（又はモノマーの混合物）を用いて、直接重合法やエステル交換法を用いて、公知の方法で製造することができるが、通常は、溶融重合法、溶液重合法、スラリー重合法、固相重合法等、又はこれらの２種以上の組み合わせが用いられ、溶融重合法、又は溶融重合法と固相重合法との組み合わせが好ましく用いられる。エステル形成能を有する化合物である場合は、そのままの形で重合に用いてもよく、また、重合の前段階でアシル化剤等を用いて前駆体から該エステル形成能を有する誘導体に変性されたものを用いてもよい。アシル化剤としては、無水酢酸等の無水カルボン酸等を挙げることができる。
【００１４】
重合に際しては、種々の触媒の使用が可能である。使用可能な触媒の代表的なものとしては、酢酸カリウム、酢酸マグネシウム、酢酸第一錫、テトラブチルチタネート、酢酸鉛、酢酸ナトリウム、三酸化アンチモン、トリス（２，４−ペンタンジオナト）コバルト(III)等の金属塩系触媒、Ｎ−メチルイミダゾール、４−ジメチルアミノピリジン等の有機化合物系触媒を挙げることができる。触媒の使用量は、一般にはモノマーの全重量に対して、約０．００１〜１質量％であり、特に、約０．０１〜０．２質量％が好ましい。
【００１５】
液晶性樹脂には、各製造段階で、種の繊維状、粉粒状、板状の無機及び有機の充填剤を配合することができる。繊維状充填剤としては、ガラス繊維、ミルドガラスファイバー、カーボン繊維、アスベスト繊維、シリカ繊維、シリカ・アルミナ繊維、アルミナ繊維、ジルコニア繊維、窒化硼素繊維、窒化珪素繊維、硼素繊維、チタン酸カリ繊維、ウォラストナイト等の珪酸塩の繊維、硫酸マグネシウム繊維、ホウ酸アルミニウム繊維、更にステンレス、アルミニウム、チタン、銅、真鍮等の金属の繊維状物等の無機質繊維状物質が挙げられる。特に代表的な繊維状充填剤はガラス繊維である。なお、ポリアミド、フッ素樹脂、ポリエステル樹脂、アクリル樹脂などの高融点有機質繊維状物質も使用することができる。
粉粒状充填剤としては、カーボンブラック、黒鉛、シリカ、石英粉末、ガラスビーズ、ガラスバルーン、ガラス粉、硅酸カルシウム、ケイ酸アルミニウム、カオリン、クレー、硅藻土、ウォラストナイト等の硅酸塩、酸化鉄、酸化チタン、酸化亜鉛、三酸化アンチモン、アルミナ等の金属の酸化物、炭酸カルシウム、炭酸マグネシウム等の金属の炭酸塩、硫酸カルシウム、硫酸バリウム等の金属の硫酸塩、その他フェライト、炭化ケイ素、窒化ケイ素、窒化硼素、各種金属粉末等が挙げられる。
板状充填剤としては、マイカ、ガラスフレーク、タルク、各種の金属箔等が挙げられる。
これらの無機及び有機充填剤は一種又は二種以上併用することができる。
充填剤の含有量は、液晶性樹脂１００質量部に対して、０〜１００質量部とすることができる。
また、液晶性樹脂には、その他の成分として、酸化防止剤、熱安定剤、紫外線吸収剤、滑剤、顔料、結晶核剤等の添加剤が配合されていてもよい。
【００１６】
粉状液晶性樹脂は、嵩密度が０．０５ｇ／ｃｍ３を超え０．５ｇ／ｃｍ３以下であり、０．０６ｇ／ｃｍ３以上０．４ｇ／ｃｍ３以下であることが好ましく、０．０７ｇ／ｃｍ３以上０．３ｇ／ｃｍ３以下であることがより好ましい。嵩密度が０．０５ｇ／ｃｍ３を超え０．５ｇ／ｃｍ３以下である粉状液晶性樹脂は、熱プレス成形により高機械強度を有する成形品を製造することができる。嵩密度は、粉体流動性分析装置を用いて測定することができる。本明細書において、嵩密度は、フリーマンテクノロジー社製パウダーレオメータＦＴ４を用いて圧密させる方法で測定した値とする。嵩密度の調整方法は後述する。
【００１７】
粉状液晶性樹脂は、ＪＩＳ  Ｚ８８２５：２０１３に定義される粒子径分布の幅が３．０以上１２以下であることが好ましく、３．５以上１１以下であることがより好ましく、４．０以上１０以下であることがさらに好ましい。粒子径分布の幅を３．０以上１２以下にすることにより、熱プレス成形で得られる成形品の機械強度をより高めることができる。「粒子径分布の幅」とは、Ｄ９０（９０％積算粒子径）とＤ１０（１０％積算粒子径）の比を意味する。粒子径分布の幅は、例えば、株式会社堀場製作所製レーザー回折／散乱式粒度分布測定装置ＬＡ−９６０を用いて測定することができる。粒子径分布の幅の調整方法は後述する。
【００１８】
粉状液晶性樹脂の平均粒径は、１０μｍ以上３００μｍ以下であることが好ましく、より好ましくは１０μｍ以上１００μｍ以下であり、さらに好ましくは５０μｍ以上８０μｍ以下である。１０μｍ以上５０μｍ以下にすることもできる。平均粒径を１０ｍ以上３００μｍ以下にすることにより、熱プレス成形で得られる成形品の機械強度をより高めることができる。平均粒径の測定方法は上記のとおりである。平均粒径の調整方法は後述する。
【００１９】
粉状液晶性樹脂は、最大粒径と平均粒径との比（最大粒径／平均粒径）が、５以下であることが好ましく、２．５以下であることがより好ましい。下限値は特に限定されず、１以上とすることができる。なお、「最大粒径」とは、レーザー回折／散乱式粒度分布測定法により測定した値のうち、最大値のことをいう。最大粒径と平均粒径との比（最大粒径／平均粒径）を５以下にすることにより、熱プレス成形時の粉体流動性を向上させることができる。
【００２０】
粉状液晶性樹脂の結晶化度は、２０％以上７０％以下であることが好ましく、より好ましくは２２％以上６８％以下であり、さらに好ましくは２５％以上６５％以下であり、特に好ましくは３０％以上６５％以下である。粉状液晶性樹脂の結晶化度を２０％以上７０％以下にすることにより、熱プレス成形時の樹脂の配向性を小さくすることができ、異方性が小さい熱プレス成形品を製造することができる。また、熱プレス成形品の強度をより高めるとともに耐熱性をより高めることができる。結晶化度の測定は、Ｘ線回折装置により行うことができる。結晶化度が上記範囲に満たない場合、液晶性樹脂を熱処理することで上記範囲に調整することができる。例えば、液晶性樹脂をガラス転移点Ｔｇ以上融点Ｔｍ２以下の温度の範囲で熱処理することにより結晶化度を上記範囲に調整することができる。なお、ガラス転移点Ｔｇの測定は、動的粘弾性測定により行うことができる。
結晶化度の調整は、特に限定されず、例えば、ガラス転移点以上の温度で熱処理することにより調整することができる。
【００２１】
粉状液晶性樹脂の示差走査熱量計で測定される融点Ｔｍ２は、２５０℃以上４００℃以下であることが好ましく、より好ましくは２６０℃以上３８０℃以下であり、さらに好ましくは２８０℃以上３５０℃以下である。融点Ｔｍ２を２５０℃以上４００℃以下にすることにより、熱プレス成形時の樹脂の配向性を小さくすることができ、異方性が小さい熱プレス成形品を製造することができる。また、熱プレス成形品の強度をより高めることができるとともに耐熱性をより高めることができる。
なお、融点Ｔｍ２は、ＪＩＳ  Ｋ−７１２１（１９９９）に基づいた方法により、室温から２０℃／分の昇温速度で加熱（１ｓｔＲＵＮ）した際に観測される吸熱ピークにおけるピークトップの温度（融点Ｔｍ１）の測定後、（融点Ｔｍ１＋４０）℃で２分間保持し、次いで２０℃／分の降温速度で室温まで冷却し、再度室温から２０℃／分の昇温速度で加熱（２ｎｄＲＵＮ）した際に観測される２ｎｄＲＵＮの吸熱ピークにおけるピークトップの温度とする。後述する融点Ｔｍ１のオンセット温度（ピークの立ち上がり開始温度）は、上記１ｓｔＲＵＮの吸熱ピークにおけるオンセットの温度とする。
【００２２】
粉状液晶性樹脂は、示差走査熱量計で測定される融点Ｔｍ２と融点Ｔｍ１のオンセット温度との差ΔＴｍ（Ｔｍ２−Ｔｍ１オンセット温度）が３０℃以上９０℃以下であることが好ましく、３０℃以上５０℃以下であることがより好ましい。融点Ｔｍ２と融点Ｔｍ１のオンセット温度との差ΔＴｍをこの範囲にすることにより、熱プレス成形時の加工性を向上させるとともに、熱プレス成形品の耐熱性をより良好にすることができる。
【００２３】
粉状液晶性樹脂は、示差走査熱量計で測定される融点Ｔｍ２よりも１０〜３０℃高いシリンダー温度及びせん断速度１００ｓｅｃ−１で測定した溶融粘度が、１０Ｐａ・ｓ以上１０００Ｐａ・ｓ以下であることが好ましく、５０Ｐａ・ｓ以上８００Ｐａ・ｓ以下であることがより好ましい。なお、「融点Ｔｍ２よりも１０〜３０℃高いシリンダー温度」で測定した溶融粘度とは、シリンダー温度が融点Ｔｍ２よりも１０〜３０℃高い温度のうち液晶性樹脂の種類によって適宜選択したいずれか一の温度で測定した溶融粘度を意味しており、融点Ｔｍ２よりも１０〜３０℃高い温度範囲の全てにおいて測定した溶融粘度が上記範囲内でなくともよい。粉状液晶性樹脂の溶融粘度を上記範囲にすることにより、熱プレス成形品の外観を良好にすることができる。溶融粘度の調整は、液晶性樹脂の溶融重合時の最終重合温度を調整することで行うことができる。例えば、液晶性樹脂の溶融重合時の最終重合温度を３００℃超で行うことにより溶融粘度を１０Ｐａ・ｓ〜２００Ｐａ・ｓにすることができる。
【００２４】
粉状液晶性樹脂の形状は、嵩密度を上記範囲に容易に調整可能な点で、フィブリル形状等であることが好ましい。
【００２５】
粉状液晶性樹脂の嵩密度、粒子径分布及び／又は平均粒径の調整方法は、特に限定されず、上記液晶性樹脂の製造方法によって得られた液晶性樹脂の嵩密度、粒子径分布及び／又は平均粒径が所望の範囲内である場合はそのまま粉状液晶性樹脂として用いることもできるし、上記した範囲外である場合は上記液晶性樹脂の製造方法によって得られた液晶性樹脂をペレット、繊維、フィルム等に成形したものを、ジェットミル、ビーズミル、ハンマーミル、ボールミル、カッターミル、石臼型摩砕機等を用いた、乾式粉砕、湿式粉砕、冷凍粉砕により粉砕処理して嵩密度を調整したものを用いることもできる。また、溶媒中に液晶性樹脂を溶解させた後にスプレードライする方法、溶媒中でエマルションを形成した後で貧溶媒に接触させる貧溶媒析出法、溶媒中でエマルションを形成した後で有機溶媒を乾燥除去する液中乾燥法等を用いて嵩密度を調整することもできる。液晶性樹脂と非液晶性樹脂とを混ぜ合わせた後、非液晶性樹脂を溶媒で溶解除去して所望の平均粒径を有する粉状液晶性樹脂を得る方法を用いることもできる。また、液晶性樹脂のオリゴマーを粉砕処理した後、固相重合して上記平均粒径を有する粉状液晶性樹脂を得る方法を用いることもできる。嵩密度が低くなりすぎてコールドプレス成形が困難になることを防ぐ点で、湿式粉砕であることが好ましい。
【００２６】
［プレス成形品］
本実施形態に係るプレス成形品は、上記した粉状液晶性樹脂を用いて形成される。すなわち、プレス成形品は、嵩密度が０．０５ｇ／ｃｍ３を超え０．５ｇ／ｃｍ３以下である粉状液晶性樹脂のプレス成形品である。このプレス成形品は、上記のような所定の嵩密度を有する粉状液晶性樹脂を用いて形成されるので、機械強度が優れている。粉状液晶性樹脂のその他の特徴については上記の通りであるのでここでは記載を省略する。
【００２７】
本実施形態に係るプレス成形品は、高機械強度を有しているので、濾材、低異方性で高耐熱な機構部品等の各種用途に好ましく用いることができる。プレス成形品の形状及び寸法は特に限定されず、例えば、シート状のプレス成形品にすることができる。このプレス成形品は、粉状液晶性樹脂を熱プレス成形して得られる。
【００２８】
［プレス成形品の製造方法］
＜第１実施形態＞
第１実施形態に係るプレス成形品の製造方法は、粉状液晶性樹脂を（融点−６０）℃以上の金型温度でプレス成形する熱プレス工程を有する。
【００２９】
（熱プレス工程）
熱プレス工程では、粉状液晶性樹脂を、（示差走査熱量計で測定される融点Ｔｍ２−６０）℃以上の金型温度でプレス成形する。（融点Ｔｍ２−６０）℃以上の金型温度にすることで、熱プレス成形時の樹脂の配向性を小さくすることができ、異方性が小さい熱プレス成形品を製造することができる。例えば、粉状液晶性樹脂を投入したプレス成形機の金型温度を（Ｔｍ２−３０）℃以上（Ｔｍ２＋３０）℃以下、好ましくは（Ｔｍ２−１０）℃以上（Ｔｍ２＋１５）℃以下として、加圧成形する。この場合の圧力は特に限定されず、所望の厚みに成形できる圧力とすることができる。例えば、０．５ＭＰａ以上１０ＭＰａ以下、好ましくは１ＭＰａ以上５ＭＰａ以下の圧力とすることができる。
【００３０】
＜第２実施形態＞
第１実施形態におけるプレス成形品の製造方法において、熱プレス工程の前に、冷プレス工程を有していてもよい。すなわち、第２実施形態に係るプレス成形品の製造方法は、粉状液晶性樹脂をガラス転移点以下の温度でプレス成形する冷プレス工程と、前記冷プレス工程で得られた成形品を、前記粉状液晶性樹脂の（示差走査熱量計で測定される融点Ｔｍ２−６０）℃以上の金型温度でプレス成形する熱プレス工程と、を有する。
【００３１】
（冷プレス工程）
冷プレス工程では、上記所定の平均アスペクト比を有する粉状液晶性樹脂を、粉状液晶性樹脂のガラス転移点（Ｔｇ）以下の金型温度でプレス成形（コールドプレス成形）する。冷プレス工程を経て熱プレス成形することでより高機械強度のプレス成形品にすることができる。例えば、粉状液晶性樹脂をプレス成形機の金型内に入れ、０℃以上１００℃以下、好ましくは１０℃以上４０℃以下の金型温度で加圧成形する。この場合の圧力は特に限定されず、所望の厚みに成形できる圧力とすることができる。例えば、１ＭＰａ以上３０ＭＰａ以下、好ましくは５ＭＰａ以上２０ＭＰａ以下の圧力とすることができる。
上記所定の嵩密度を有する粉状液晶性樹脂を粉状液晶性樹脂のガラス転移点（Ｔｇ）以下の金型温度でプレス成形して得られる成形品は、内部に在留する空気等のガスが少なく高密度となる。その結果、後述する熱プレス工程で得られるプレス成形品の機械強度をより高めることができる。
【００３２】
（熱プレス工程）
熱プレス工程では、冷プレス工程で得られた成形品を、粉状液晶性樹脂の（示差走査熱量計で測定される融点Ｔｍ２−６０）℃以上の金型温度でプレス成形する。（融点Ｔｍ２−６０）℃以上の金型温度にすることで、粉状液晶性樹脂が流動して金型の再現性よく成形品を得ることができる。例えば、冷プレス工程に引き続き、プレス成形機の金型温度を（Ｔｍ２−３０）℃以上（Ｔｍ２＋３０）℃以下、好ましくは（Ｔｍ２−１０）℃以上（Ｔｍ２＋１５）℃以下として、加圧成形する。この場合の圧力は特に限定されず、所望の厚みに成形できる圧力とすることができる。例えば、０．５ＭＰａ以上１０ＭＰａ以下、好ましくは１ＭＰａ以上８．５ＭＰａ以下、より好ましくは１ＭＰａ以上５ＭＰａ以下の圧力とすることができる。
＜その他の工程＞
上記した第１実施形態及び第２実施形態に係るプレス成形品の製造方法は、プレス成形品用の粉体材料を準備する工程（粉体材料準備工程）等のその他の工程を有していても良い。粉体材料準備工程は、例えば、上記した嵩密度を有する１種以上の液晶性樹脂と、必要に応じて無機充填剤等の添加剤とを、振とうによる混合方法、ボールミル等の粉砕を伴う混合方法、ヘンシェルミキサー等の攪拌翼による混合方法等の従来の方法を用いて混合して混合材料を得る工程とすることができる。
混合材料にする場合の粉状液晶性樹脂の総含有量は、プレス成形用粉体材料中５０質量％以上であることが好ましく、７０質量％以上であることがより好ましい。上限値は、特に限定されず、例えば、９５質量％以下とすることができる。
粉状液晶性樹脂と混合する無機添加剤としては、平均粒径が５００ｎｍ以下、又は４００ｎｍ以下の無機微粒子や、平均粒径が１μｍ以上１００μｍ以下の無機強化材等を挙げることができる。無機添加剤の材質は、特に限定されず、例えば、上記した液晶性樹脂に配合することができる無機充填剤と同様のものを用いることができる。上記平均粒径を有する無機微粒子を用いることで、上記液晶性樹脂微粒子の粉体流動性や分散性を高めることができる。上記平均粒径を有する無機強化材を用いることで、得られるプレス成形品の強度をより高めることができる。なお、平均粒径は、上記と同じ方法で測定することができる。無機添加剤の含有量は、粉体材料中５０質量％以下であることが好ましく、３０質量％以下であることがより好ましい。
【実施例】
【００３３】
以下に実施例を示して本発明を更に具体的に説明するが、これらの実施例により本発明の解釈が限定されるものではない。
実施例及び比較例で用いた液晶性樹脂ＬＣＰ１〜４を以下のようにして製造した。【００３４】
［製造例１］ＬＣＰ１：全芳香族ポリエステル
重合容器に下記の原料を仕込んだ後、反応系の温度を１４０℃に上げ、１４０℃で１時間反応させた。その後、更に３６０℃まで５．５時間かけて昇温し、そこから３０分かけて５Ｔｏｒｒ（即ち６６７Ｐａ）まで減圧して、酢酸、過剰の無水酢酸、及びその他の低沸分を留出させながら溶融重合を行った。撹拌トルクが所定の値に達した後、窒素を導入して減圧状態から常圧を経て加圧状態にして、重合容器の下部からポリマーを排出し、ストランドをペレタイズしてペレットを得た。得られたペレットを、窒素雰囲気下で室温から２９０℃まで２０分かけて昇温し、３時間保持した後、放冷し、ＬＣＰ１ペレットを得た。
（原料）
４−ヒドロキシ安息香酸（ＨＢＡ）；３７ｇ（２モル％）
２−ヒドロキシ−６−ナフトエ酸（ＨＮＡ）；１２１８ｇ（４８モル％）
テレフタル酸（ＴＡ）；５６０ｇ（２５モル％）
４，４’−ジヒドロキシビフェニル（ＢＰ）；６２８ｇ（２５モル％）
金属触媒（酢酸カリウム触媒）；１６５ｍｇ
アシル化剤（無水酢酸）；１４３２ｇ【００３５】
［製造例２］ＬＣＰ２：全芳香族ポリエステルアミド
重合容器に下記の原料を仕込んだ後、反応系の温度を１４０℃に上げ、１４０℃で１時間反応させた。その後、更に３４０℃まで４．５時間かけて昇温し、そこから１５分かけて１０Ｔｏｒｒ（即ち１３３０Ｐａ）まで減圧して、酢酸、過剰の無水酢酸、及びその他の低沸分を留出させながら重縮合を行った。撹拌トルクが所定の値に達した後、窒素を導入して減圧状態から常圧を経て加圧状態にして、重合容器の下部からポリマーを排出し、ストランドをペレタイズしてＬＣＰ２ペレットを得た。
（原料）
４−ヒドロキシ安息香酸（ＨＢＡ）；１３８０ｇ（６０モル％）
２−ヒドロキシ−６−ナフトエ酸（ＨＮＡ）；１５７ｇ（５モル％）
テレフタル酸（ＴＡ）；４８４ｇ（１７．５モル％）
４，４’−ジヒドロキシビフェニル（ＢＰ）；３８８ｇ（１２．５モル％）
４−アセトキシアミノフェノール（ＡＰＡＰ）；１６０ｇ（５モル％）
金属触媒（酢酸カリウム触媒）；１１０ｍｇ
アシル化剤（無水酢酸）；１６５９ｇ【００３６】
［製造例３］ＬＣＰ３：全芳香族ポリエステル
重合容器に下記の原料を仕込んだ後、反応系の温度を１４０℃に上げ、１４０℃で１時間反応させた。その後、更に３３０℃まで３．５時間かけて昇温し、そこから１５分かけて１０Ｔｏｒｒ（即ち１３３０Ｐａ）まで減圧して、酢酸、過剰の無水酢酸、及びその他の低沸分を留出させながら重縮合を行った。撹拌トルクが所定の値に達した後、窒素を導入して減圧状態から常圧を経て加圧状態にして、重合容器の下部からポリマーを排出し、ストランドをペレタイズしてＬＣＰ３ペレットを得た。
（原料）
４−ヒドロキシ安息香酸（ＨＢＡ）；２５２４ｇ（７９．３モル％）
２−ヒドロキシ−６−ナフトエ酸（ＨＮＡ）；８６７ｇ（２０モル％）
テレフタル酸（ＴＡ）；２７ｇ（０．３モル％）
金属触媒（酢酸カリウム触媒）；１５０ｍｇ
アシル化剤（無水酢酸）；２３３６ｇ【００３７】
［実施例１］
ＬＣＰ１をマスコロイダー（増幸産業株式会社製、ＭＫＺＡ１０−１５ＪＰ）を用いて、水温３５℃の環境下で湿式粉砕処理した後、スプレードライして粉状液晶性樹脂を得た。この粉状液晶性樹脂の嵩密度、粒子径分布の幅、平均粒径及び最大粒径、結晶化度、融点（Ｔｍ２，Ｔｍ１オンセット温度）、並びに溶融粘度について、以下に示す方法で測定した。
得られた粉状液晶性樹脂２．８ｇを使用して、錠剤成形圧縮機（株式会社前川試験機製作所製「ＴＹＰＥ．Ｍ．Ｎｏ．３０」）を用いて、金型温度２３℃、圧力８．５ＭＰａの条件で、半径４０ｍｍ×厚さ１ｍｍである成形品を作製した（冷プレス工程）。引き続き、熱プレス成形機の金型温度を上昇させ、金型温度３５５℃、圧力２ＭＰａの条件で、半径４０ｍｍ×厚さ１ｍｍである成形品を作製した（熱プレス工程）。得られた成形品について、以下に示す方法で落下試験を行った。【００３８】
［実施例２］
ＬＣＰ１に替えてＬＣＰ２を用い、熱プレス工程の温度を表１に記載のように変更した以外は、実施例１と同様にしてプレス成形品を得た。得られた粉状液晶性樹脂及び成形品について、実施例１と同様にして、各種物性を測定した。【００３９】
［実施例３］
冷プレス工程を行わなかった以外は、実施例２と同様にしてプレス成形品を得た。得られた粉状液晶性樹脂及び成形品について、実施例１と同様にして、各種物性を測定した。【００４０】
［比較例１］
ＬＣＰ３を１００質量部に対して、ポリスチレン（ＰＳジャパン株式会社製、「ＳＧＰ１０」、ガラス転移点Ｔｇ１００℃、溶融粘度２７Ｐａ・ｓ（シリンダー温度３４０℃、せん断速度１０００ｓｅｃ−１））を９００質量部となるように、株式会社日本製鋼所製二軸押出機「ＴＥＸ−α」（ノズル開口部の数と各開口部の面積との積３００ｍｍ２）を用い、シリンダー温度３４０℃、スクリュー回転数１２５ｒｐｍで溶融混練して組成物を得た。組成物を円形ノズルから、樹脂押出速度１０ｋｇ／ｈｒで押出ストランドを得て、カットしてペレット化した。この際、ノズル開口部の数ｎと各開口部の面積Ｓとの積ｎＳ（ｍｍ２）と１時間あたりの樹脂押出量Ｑ（ｋｇ／ｈｒ）との比（ｎＳ／Ｑ）は、３０であった。
得られた組成物ペレット１００ｇを、２Ｌフラスコ中で４０℃に加熱したトルエン９００ｇ中に投入し、３０分間攪拌し、ポリスチレンをトルエン中に溶解させた。吸引ろ過により不溶成分を回収し、４０℃のトルエン９０ｇでよく追加洗浄した。追加洗浄は３度行った。追加洗浄後の不溶成分を１μｍのフィルターでろ過して回収し乾燥して粉状液晶性樹脂を得た。
得られた粉状液晶性樹脂を用い、熱プレス工程の温度を変更した以外は、実施例１と同様にしてプレス成形品を得た。得られた粉状液晶性樹脂及び成形品について、実施例１と同様にして、各種物性を測定した。【００４１】
［比較例２］
ＬＣＰ２をメッシュミル型粉砕機（株式会社ホーライ製、ＨＡ−２５４２）を用いて凍結粉砕処理して粉状液晶性樹脂を得た。
得られた粉状液晶性樹脂を用い、実施例２と同様にしてプレス成形品を得た。得られた粉状液晶性樹脂及び成形品について、実施例１と同様にして、各種物性を測定した。【００４２】
［測定］
粉状液晶性樹脂の嵩密度、粒子径分布の幅、平均粒径及び最大粒径、結晶化度、融点（Ｔｍ２，Ｔｍ１オンセット温度）、溶融粘度の測定方法、並びにプレス成形品の落下試験の方法は、以下のとおりである。結果を表１に示した。【００４３】
（嵩密度）
粉体流動性分析装置（フリーマンテクノロジー社製、「パウダーレオメータＦＴ４」）を用いて、直径５０ｍｍの筒状容器に容積８５ｍＬの粉状液晶性樹脂を充填し、重量を測定した。その後、直径４８ｍｍのＶｅｎｔｅｄ  Ｐｉｓｔｏｎを用いて１５ＫＰａの圧力で圧縮し、圧縮後の容積で重量を除した値を嵩密度として算出した。【００４４】
（溶融粘度）
キャピラリー式レオメーター（株式会社東洋精機製作所製キャピログラフ１Ｄ：ピストン径１０ｍｍ）を用いて、以下の条件で、ＩＳＯ  １１４４３に準拠し、見かけの溶融粘度を測定した。測定には、内径１ｍｍ、長さ２０ｍｍのオリフィスを用いた。
シリンダー温度：
３７０℃（ＬＣＰ１）
３５０℃（ＬＣＰ２）
３４０℃（ＬＣＰ３）
せん断速度：１００ｓｅｃ−１【００４５】
（粒子径分布の幅、平均粒径及び最大粒径）
レーザー回折／散乱式粒度分布測定装置（株式会社堀場製作所製、ＬＡ−９６０）を用い、分散溶媒としてメタノールを用いて、粒子径分布の幅、平均粒径及び最大粒径を測定した。なお、平均粒径は、体積基準の算術平均粒子径である。【００４６】
（結晶化度）
Ｘ線回折装置（ブルカー社製、Ｄ２  ＰＨＡＳＥＲ）を用いて、得られる回折情報（広角Ｘ線回折図形または広角Ｘ線回折プロファイル）から、非晶に由来する散乱領域と結晶に由来する散乱領域とを分け、Ｗ．Ｒｕｌａｎｄ，Ａｃｔａ  Ｃｒｙｓｔ．，１４，１１８０（１９６１）に記載の方法に準拠し、以下の式（Ｉ）により、結晶化度を測定した。
結晶化度（％）＝［結晶由来散乱強度／（結晶由来散乱強度＋非結晶由来散乱強度）］×１００・・・（Ｉ）【００４７】
（融点Ｔｍ２及び融点Ｔｍ１オンセット温度）
示差走査熱量計（株式会社日立ハイテクサイエンス製、ＤＳＣ７０００Ｘ）を用いて、室温から２０℃／分の昇温速度で加熱（１ｓｔＲＵＮ）した際に観測される吸熱ピークにおけるピークトップの温度（融点Ｔｍ１）の測定後、（融点Ｔｍ１＋４０）℃の温度で２分間保持し、次いで２０℃／分の降温速度で室温まで冷却し、再度室温から２０℃／分の昇温速度で加熱した際に観測される２ｎｄＲＵＮの吸熱ピークにおけるピークトップの温度を融点Ｔｍ２として測定した。また、１ｓｔＲＵＮの吸熱ピークにおけるオンセットの温度（ピークが立ち上がり始める温度）を融点Ｔｍ１オンセット温度として測定した。【００４８】
（ガラス転移点）
動的粘弾性測定装置（ティー・エイ・インスツルメント社製、ＲＳＡ−ＩＩＩ）を用いて、ガラス転移点を測定した。【００４９】
（落下試験）
成形品を５０ｃｍの高さから落下させ、以下の基準に従って評価した。
３：成形品が割れなかった。
２：成形品が割れなかったが、ひびがあった。
１：成形品が割れた。【００５０】
【表１】
0006788150.tif 000005